(57)【要約】【課題】  電子部品材料として好適な、硫黄品位と塩素品位が低く且つ微細な酸化ニッケル微粉末、及びその工業的に安定な製造方法を提供する。【解決手段】  塩化ニッケル水溶液をアルカリで中和し、得られた水酸化ニッケルを水酸化ナトリウムを含む水溶液中で加温処理した後、７００℃を越え、９５０℃未満の温度で熱処理して酸化ニッケルとし、得られた酸化ニッケルを好ましくは解砕メディアを使用せずに解砕する。得られる酸化ニッケル微粉末は、塩素品位が１００質量ｐｐｍ以下、硫黄品位３０質量ｐｐｍ以下であり、比表面積が６ｍ２／ｇ以上である。【選択図】  なし【特許請求の範囲】
【請求項１】
塩化ニッケル水溶液とアルカリを混合して、ｐＨ８.３〜ｐＨ９.０で中和して水酸化ニッケルを得る工程Ａと、得られた水酸化ニッケルを０.２〜６ｍｏｌ／Ｌのアルカリを含む水溶液中で６５℃以上に加温する工程Ｂと、水酸化ニッケルを非還元性雰囲気中において７００℃を越え、９５０℃未満の温度で熱処理して酸化ニッケルとする工程Ｃと、得られた酸化ニッケルを解砕する工程Ｄとを含むことを特徴とする酸化ニッケル微粉末の製造方法。
【請求項２】
前記工程Ｂのアルカリが水酸化ナトリウム及び／又は水酸化カリウムであることを特徴とする、請求項１に記載の酸化ニッケル微粉末の製造方法。
【請求項３】
前記工程Ａにおける塩化ニッケル水溶液のニッケル濃度が５０〜１３０ｇ／Ｌであることを特徴とする、請求項１又は２に記載の酸化ニッケル微粉末の製造方法。
【請求項４】
前記工程Ｄにおいて粒子同士を衝突させて解砕を行うことを特徴とする、請求項１〜３のいずれかに記載の酸化ニッケル微粉末の製造方法。
【請求項５】
請求項１〜４のいずれかの製造方法で得られた酸化ニッケル微粉末であり、比表面積が６ｍ２／ｇ以上、塩素品位が１００質量ｐｐｍ以下、硫黄品位が３０質量ｐｐｍ以下であることを特徴とする酸化ニッケル微粉末。
【請求項６】
レーザー散乱法で測定したＤ９０が１μｍ以下であることを特徴とする、請求項５に記載の酸化ニッケル微粉末。
【請求項７】
ジルコニウム品位及び第２族元素品位が３０質量ｐｐｍ以下であることを特徴とする、請求項５又は６に記載の酸化ニッケル微粉末。
【発明の詳細な説明】
【技術分野】
【０００１】
本発明は、酸化ニッケル微粉末及びその製造方法に関し、更に詳しくは、不純物品位、特に硫黄品位、塩素品位及び第２族元素品位が低く、且つ微細であって、電子部品材料として好適な酸化ニッケル微粉末及びその製造方法に関する。
【背景技術】
【０００２】
一般に、酸化ニッケル粉末は、硫酸ニッケル、硝酸ニッケル、炭酸ニッケル、水酸化ニッケル等のニッケル塩類又はニッケルメタル粉を、ロータリーキルン等の転動炉、プッシャー炉等のような連続炉、あるいはバーナー炉のようなバッチ炉を用いて、酸化性雰囲気下で焼成することによって製造される。これらの酸化ニッケル粉末は多様な用途に用いられており、例えば、電子部品材料としての用途では、酸化鉄、酸化亜鉛等の他の材料と混合された後、焼結されることによりフェライト部品等として広く用いられている。
【０００３】
上記フェライト部品のように、複数の材料を混合して焼成することにより、これらを反応させて複合金属酸化物を製造する場合には、生成反応は固相の拡散反応で律速されるので、一般に使用する原料としては微細なものが用いられる。これにより、他材料との接触確率が高くなると共に粒子の活性が高くなるため、低温度且つ短時間の処理で反応が均一に進むことが知られている。従って、このような複合金属酸化物を製造する方法においては、原料の粒径を小さくすることが効率向上の重要な要素となる。
【０００４】
また、粉体が微細であることを測る指標としては、比表面積も用いられている。粒径と比表面積には、下記の計算式１の関係があることが知られている。下記計算式１の関係は粒子が真球状であると仮定して導き出されたものであるため、計算式１から得られる粒径と実際の粒径との間にはいくらかの誤差を含むことになるが、比表面積が大きいほど粒径が小さくなることが分る。
【０００５】
［計算式１］
粒径＝６／（密度×比表面積）
【０００６】
近年においては、フェライト部品の高機能化、並びに酸化ニッケル粉末のフェライト部品以外の電子部品等への用途の広がりに伴い、酸化ニッケル粉末に含有される不純物元素の低減が求められている。これら不純物元素の中でも特に硫黄や塩素は、電極に利用されている銀と反応して電極劣化を生じさせたり、焼成炉を腐食させたりすることから、できるだけ低減することが望ましい。
【０００７】
従来、酸化ニッケル粉末を製造する方法としては、原料として硫酸ニッケルを用い、これを焙焼する方法が提案されている。例えば、特許文献１（特開２００１−３２００２号公報）に記載されているように、硫酸ニッケルを原料として、キルンなどを用いて酸化雰囲気中で焙焼温度を９５０〜１０００℃未満とする第１段焙焼と、焙焼温度を１０００〜１２００℃とする第２段焙焼とを行う酸化ニッケル粉末の製造方法が提案されている。この製造方法によれば、平均粒径が制御され、且つ硫黄品位が５０質量ｐｐｍ以下である酸化ニッケル微粉末が得られるとしている。
【０００８】
また、特許文献２（特開２００４−１２３４８８号公報）には、４５０〜６００℃の仮焼による脱水工程と、１０００〜１２００℃の焙焼による硫酸ニッケルの分解工程とを明確に分離した酸化ニッケル粉末の製造方法が提案されている。この製造方法によれば、硫黄品位が低く且つ平均粒径が小さい酸化ニッケル粉末を安定して製造できるとしている。
【０００９】
更に、特許文献３（特開２００４−１８９５３０号公報）には、横型回転式製造炉を用いて、強制的に空気を導入しながら、最高温度を９００〜１２５０℃として焙焼する方法が提案されている。この製造方法によっても、不純物が少なく、硫黄品位が５００質量ｐｐｍ以下の酸化ニッケル粉末が得られるとしている。
【００１０】
一方、酸化ニッケル微粉末を合成する方法として、硫酸ニッケルや塩化ニッケル等のニッケル塩を含む水溶液を、水酸化ナトリウム水溶液等のアルカリで中和して水酸化ニッケルを晶析させ、これを焙焼する方法も考えられる。このようにして水酸化ニッケルを焙焼する方法では、ＳＯｘを含むガスの発生がないため、低コストでの製造が可能であると考えられる。
【００１１】
例えば、特許文献４（特開２００５−２３９５号公報）には、ニッケル粉を製造する際の中間物ではあるが、水酸化ニッケルを酸化性雰囲気下で加熱処理することによって、酸化ニッケル微粉末が得られることが開示されている。
【００１２】
【特許文献１】特開２００１−３２００２号公報
【特許文献２】特開２００４−１２３４８８号公報
【特許文献３】特開２００４−１８９５３０号公報
【特許文献４】特開２００５−２３９５号公報
【発明の開示】
【発明が解決しようとする課題】
【００１３】
しかしながら、上記特許文献１〜３のいずれの方法においても、硫黄品位を低減するために焙焼温度を高くすると粒径が粗大になり、また粒子を微細にするために焙焼温度を下げると硫黄品位が高くなるという欠点がある。更に、加熱する際にＳＯｘを含むガスが発生し、これを除害処理するために高価な設備が必要となるという問題を有している。
【００１４】
また、特許文献４には得られた酸化ニッケル微粉末に含有される塩素及び硫黄の品位、粒径等については何等記載されていない。即ち、この製造方法によって、塩素及び硫黄の品位が十分低く、且つ微細な酸化ニッケル微粉末が得られたとする報告はなされていない。
【００１５】
尚、本発明者は、特願２００８−０４２６８２号において、塩化ニッケルに酸化ニッケルの粗大化抑制のためマグネシウム等の第２族元素を少量添加して中和し、得られた水酸化ニッケルを特定の温度で焙焼して酸化ニッケルとし、解砕メディアで湿式粉砕し、それを有機酸含有水溶液で洗浄することにより、硫黄品位及び塩素品位が低く、且つ微細な酸化ニッケル微粉末を得る方法を提案している。
【００１６】
この酸化ニッケル微粉末の製造方法では、粗大化抑制を企図して添加したマグネシウムが酸化ニッケル微粉末に混入するという問題点があった。このような製造方法で得られた酸化ニッケル微粉末は、フェライト等の原料として用いた場合、十分な焼結性が得られない場合があり、必ずしも電子部品材料に好適なものとは言えなかった。また、焼結性を改善するため、より微細な、即ち、より比表面積が大きい酸化ニッケル微粉末が求められていた。
【００１７】
本発明は、上記した問題点に鑑み、不純物品位、特に硫黄品位及び塩素品位が低く、且つ粒径が微細であって、電子部品材料として好適な酸化ニッケル微粉末及びその製造方法を提供することを目的とするものである。
【課題を解決するための手段】
【００１８】
本発明者は、上記目的を達成するため、塩化ニッケルを中和して得た水酸化ニッケルを焙焼して酸化ニッケル微粉末を製造する方法について、硫黄を含まないニッケル塩として塩化ニッケルに着目して鋭意研究を重ねた結果、塩化ニッケルをアルカリで中和し、得られた水酸化ニッケルを特定の濃度及び温度の水酸化ナトリウム及び／又は水酸化カリウム水溶液中で加温処理した後、熱処理して酸化ニッケルとし、その酸化ニッケルを解砕することにより、硫黄品位、塩素品位及び第２族元素品位が低く、且つ微細な酸化ニッケル微粉末を得ることができることを見出し、本発明を完成するに至ったものである。
【００１９】
即ち、本発明の酸化ニッケル微粉末の製造方法は、塩化ニッケル水溶液とアルカリを混合して水酸化ニッケルを得る工程Ａと、得られた水酸化ニッケルを０.２〜６ｍｏｌ／Ｌのアルカリを含む水溶液中で６５℃以上に加温する工程Ｂと、水酸化ニッケルを非還元性雰囲気中において７００℃を越え、９５０℃未満の温度で熱処理して酸化ニッケルとする工程Ｃと、得られた酸化ニッケルを解砕する工程Ｄとを含むことを特徴とする。
【００２０】
上記本発明による酸化ニッケル微粉末の製造方法においては、前記工程Ａのアルカリが水酸化ナトリウム及び／又は水酸化カリウムであることが好ましい。また、前記塩化ニッケル水溶液のニッケル濃度が５０〜１３０ｇ／Ｌであることが好ましい。前記工程Ｄにおいては、粒子同士を衝突させて解砕を行うことが好ましい。
【００２１】
本発明が提供する酸化ニッケル微粉末は、上記した本発明の酸化ニッケル微粉末の製造方法で得られた酸化ニッケル微粉末であり、比表面積が６ｍ２／ｇ以上、塩素品位が１００質量ｐｐｍ以下、硫黄品位が３０質量ｐｐｍ以下であることを特徴とする。また、本発明の酸化ニッケル微粉末は、レーザー散乱法で測定したＤ９０が１μｍ以下であることが好ましく、更には、ジルコニウム品位及び第２族元素品位が３０質量ｐｐｍ以下であることが好ましい。
【発明の効果】
【００２２】
本発明によれば、不純物品位、特に硫黄品位及び塩素品位が低く、且つ微細な酸化ニッケル微粉末が得られる。更に、本発明の酸化ニッケル微粉末は、不純物としてジルコニウム及び第２族元素を実質的に含まず、従来の方法によって得られるものよりも微細であり、フェライト部品などの電子部品材料として好適であるうえ、その製造方法も容易であることから、その工業的価値は極めて大きい。
【発明を実施するための最良の形態】
【００２３】
本発明の酸化ニッケル微粉末の製造方法は、塩化ニッケル水溶液をアルカリで中和して水酸化ニッケルを得る工程Ａと、得られた水酸化ニッケルをアルカリを含む水溶液中で加温処理する工程Ｂと、水酸化ニッケルを熱処理して酸化ニッケルとする工程Ｃと、得られた酸化ニッケルを解砕する工程Ｄとを有している。かかる本発明の方法においては、工程Ｂにおいて水溶液中のアルカリの濃度を０.２〜６ｍｏｌ／Ｌ、液温を６５℃以上にすることが特に重要である。
【００２４】
上記工程Ｂのアルカリを含む水溶液の温度が６５℃未満、あるいはアルカリの濃度が０.２ｍｏｌ／Ｌ未満では、後の工程Ｃの熱処理によって得られる酸化ニッケルが十分微細にならない。６ｍｏｌ／Ｌを超えても微細化の効果は変わらず、経済的ではない。微細な酸化ニッケルが得られる明確な理由は不明であるが、アルカリ水溶液中での加温処理時に水酸化ニッケル中の結晶水が離脱すると考えられ、これが関与しているものと思われる。温度は１００℃以下であれば高温である方が良いが、経済性を考慮すると８０℃以下とすることが好ましい。１００℃を越えると、水の蒸発が激しく水溶液の濃度が一定にならないばかりか安全上も危険であり、好ましくない。
【００２５】
更に、工程Ｂのアルカリ水溶液中での加温処理は、塩化ニッケル由来の塩素品位を低減させる効果もある。上記の濃度が０.２ｍｏｌ／Ｌ未満ではこの塩素品位低減効果が小さくなってしまい、得られる酸化ニッケル微粉末の塩素品位が高くなり、フェライト部品等の電子部品用として好ましくない。６ｍｏｌ／Ｌを超えても塩素低減の効果は変わらず、経済的でないばかりか、酸化ニッケル微粉末に残留するアルカリ、例えば、水酸化ナトリウムを用いた場合にはナトリウム品位が増加するおそれがある。
【００２６】
尚、工程Ｂのアルカリ水溶液中での加温処理では、酸化ニッケルの粗大化を抑制するために用いられていたマグネシウム等の第２族元素を添加しないため、第２族元素、特にマグネシウムを実質的に含まない微細酸化ニッケルを得ることが可能となる。
【００２７】
本発明の製造方法においては、上記工程Ｄにおいて、解砕メディアを用いることなく解砕を行うことが望ましい。なぜなら、解砕メディアを用いると解砕自体は容易となるものの、ジルコニア等の解砕メディアの成分が不純物として混入してしまうおそれがあるからである。
【００２８】
不純物としてジルコニウムのみを考慮すれば良いのであれば、ジルコニア等のジルコニウムを含有しない解砕メディアを用いて解砕することで対処することができるが、この場合であっても解砕メディアから他の不純物が混入し、結果的に低不純物品位の酸化ニッケル微粉末が得られないので好ましくない。また、ジルコニウムを含有しない解砕メディア、例えば、イットリア安定化ジルコニアを含有しない解砕メディアでは強度や耐摩耗性で十分でなく、この観点からも解砕メディアを用いることなく解砕を行う方法が望ましい。
【００２９】
本発明の製造方法においては、前工程Ｃにおける熱処理によって得られる酸化ニッケルの粒子が十分に微細で、その粒子間における焼結の程度が小さいため、大きな解砕力を加えずとも、十分に微細な酸化ニッケル微粉末を得ることができる。工程Ｂにおける前記加温処理を行わず、前工程Ｃにおける熱処理によって得られる酸化ニッケルの粒子が粗大化すると、解砕メディアを用いた大きな解砕力が必要となる。
【００３０】
解砕メディアを用いることなく解砕する方法としては、粉体同士を衝突させる方法や、液体などの媒体により粉体にせん断力をかける方法等がある。前者を用いた解砕装置としては、例えば、ジェットミル、アルティマイザー（登録商標）等が挙げられる。また、後者を用いた解砕装置としては、例えば、ナノマイザー（登録商標）等が挙げられる。上記解砕方法のうち、粉体同士を衝突させる方法が特に好ましい。なぜなら、不純物混入の虞が少なく、比較的大きな解砕力が得られるからである。このように、解砕メディアを用いることなく解砕を行うことにより、解砕メディアからの不純物、特にジルコニウムの混入が事実上ない微細酸化ニッケルを得ることが可能となる。
【００３１】
次に、本発明の酸化ニッケルの製造方法を工程毎に詳細に説明する。まず、工程Ａは、塩化ニッケル水溶液をアルカリで中和して水酸化ニッケルの沈殿を生成する工程であり、濃度及び中和条件等は公知の技術が適用できる。原料に使用する塩化ニッケルは特に限定されないが、不純物として含まれる硫黄品位が十分に低いことが好ましく、具体的には３０質量ｐｐｍ以下であることが好ましい。原料由来の硫黄をこのように制限することによって、最終的に得られる酸化ニッケル微粉末の硫黄品位を３０質量ｐｐｍ以下とすることができる。
【００３２】
中和に用いるアルカリとしては、特に限定されるものではないが、反応液中に残留するニッケルの量を考慮すると、水酸化ナトリウム、水酸化カリウムなどが好ましく、コストを考慮すると、水酸化ナトリウムが特に好ましい。また、アルカリは固体又は液体のいずれの状態で塩化ニッケル水溶液に添加してもよいが、取扱いの容易さから水溶液を用いることが好ましい。均一な特性の水酸化ニッケルを得るためには、十分に撹拌されている反応槽内に、塩化ニッケル水溶液とアルカリ水溶液をダブルジェット方式で添加することが有効である。その際、反応槽内に予め入れておく液は、純水にアルカリを添加し、所定のｐＨに調整しておくことが好ましい。
【００３３】
中和反応時は、ｐＨを一定とし、ｐＨを８.３〜９．０とすることが必要である。ｐＨが８.３より低いと、最終的に得られる酸化ニッケル微粉末中の塩素品位を十分に低減させることが困難になる。また、ｐＨが９.０より高くなると得られる水酸化ニッケルが微細になりすぎ、濾過が困難になる。また、後に行われる工程Ｃで焼結が進みすぎ、微細な酸化ニッケルを得ることが困難になる。本発明の中和条件であるｐＨ９.０以下では水溶液中に僅かにニッケル成分が残存することがあるが、この場合は、中和晶析後、ｐＨを１０程度まで上げ、濾液中のニッケルを低減させることが好ましい。
【００３４】
また、上記工程Ａにおいて、塩化ニッケルの濃度は特に限定されるものではないが、生産性を考慮すると、ニッケル濃度で５０〜１３０ｇ／Ｌが好ましい。５０ｇ／Ｌ未満では生産性が悪くなる。一方、１３０ｇ／Ｌを越えると水溶液中の塩素濃度が高くなり、生成した水酸化ニッケル中の塩素品位が高くなるため、最終的に得られる酸化ニッケル微粉末中の塩素品位が十分に低くならない場合がある。
【００３５】
中和時の液温は、通常の条件で特に問題なく、室温で行うことも可能であるが、水酸化ニッケル粒子を十分に成長させるために、５０〜７０℃とすることが好ましい。
【００３６】
工程Ｂは、上記工程Ａで得られた水酸化ニッケルをアルカリを含む水溶液で加温処理する工程である。具体的には、上記工程Ａで生成した水酸化ニッケルのスラリーを濾過により脱水し、得られた濾過ケーキを加温処理する。このとき、残留塩素を下げ且つ熱処理によって得られる酸化ニッケルをより微細にするために、アルカリを含む水溶液（以下、処理液と称する）で加温処理することが必要である。
【００３７】
アルカリとしては、ニッケルに残留する不純物を考慮すると、水酸化ナトリウム、水酸化カリウムなどが好ましく、コストを考慮すると、水酸化ナトリウムが特に好ましい。この工程により、後に行われる工程Ｃでの熱処理によって得られる酸化ニッケルを微細化するとともに含有する塩素品位を低減することができる。尚、処理液で加温処理した後は、不純物低減のため水洗することが好ましい。
【００３８】
水酸化ニッケルに対する処理液の量は特に限定されるものではなく、残留塩素が十分に低減できる量とすればよいが、水酸化ニッケルを良好に分散させるためには、水酸化ニッケル／処理液の混合比を１００ｇ／Ｌ程度とすることが好ましい。また、処理時間についても特に限定されるものではなく、処理条件により残留塩素濃度が十分に低減される洗浄時間とすればよい。残留塩素が十分に低減できる処理条件とすることにより、酸化ニッケルの微細化効果も十分に得られる。
【００３９】
水酸化ニッケルの加温処理を行う場合、処理前の水酸化ニッケルの濾過ケーキの含水率は１０〜４０質量％であることが好ましく、３０質量％程度にすることが更に好ましい。含水率が１０質量％よりも低い場合、濾過ケーキが均一に処理液中に分散しにくいため加温処理の効率が悪くなることや、濾過ケーキの含水率を下げるため厳しい脱水処理が必要となるなどの制約があり好ましくない。一方、含水率が４０質量％よりも高い場合には、水酸化ニッケルのハンドリング性が悪く、均一な処理を妨げる場合があるうえ、一定量の水酸化ニッケルを得るために必要な処理量が増加してしまうなどの不都合がある。
【００４０】
尚、加温処理に用いる装置は特に限定されるものではなく、加温可能な通常の湿式反応槽を用いることができる。処理中は水酸化ニッケルを含むスラリーを撹拌することが好ましく、例えば、超音波撹拌や機械式撹拌を用いることができる。
【００４１】
工程Ｃは、上記工程Ｂで得られた加温処理後の水酸化ニッケルを、熱処理して酸化ニッケルとする工程である。この熱処理は、非還元性雰囲気中において、７００℃を越え、９５０℃未満の熱処理温度で行う。この熱処理温度は、７５０〜９００℃とすることがより好ましく、８００〜９００℃とすることが更に好ましい。尚、熱処理には、一般的な焙焼炉を使用することができる。
【００４２】
この熱処理により水酸化ニッケル結晶内の水酸基が脱離して酸化ニッケルとなるが、その際、粒径の微細化と加温処理後に残存した塩素の多くの部分を揮発させることができる。７００℃以下では残存塩素の揮発が不十分で、酸化ニッケル中の塩素品位を十分に低くすることができない。また、水酸化ニッケルの一次粒子は板状であり、酸化ニッケルの生成にともない一次粒子が球状化するが、この球状化が進まず、酸化ニッケルの微細化も十分に起こらない。一方、９５０℃以上では酸化ニッケル粒子同士の焼結が顕著になり、後に行われる工程Ｄでの解砕が困難になり、微細な酸化ニッケルを得ることが困難になる。
【００４３】
熱処理の雰囲気は、非還元性雰囲気であれば特に限定されないが、経済性を考慮して大気雰囲気とすることが好ましい。また、熱処理の際に水酸基の脱離により発生する水蒸気を排出するため、十分な流速を持った気流中で行うことが好ましい。
【００４４】
熱処理時間は、処理温度及び処理量に応じて適宜設定することができるが、最終的に得られる酸化ニッケル微粉末の比表面積が６ｍ２／ｇ以上となるように設定すればよい。最終的に粉砕して得られる酸化ニッケル微粉末の比表面積は、熱処理後の酸化ニッケルの比表面積に対して約１ｍ２／ｇ増加する程度であるため、熱処理後の酸化ニッケルの比表面積で判断して処理条件を設定することができる。
【００４５】
工程Ｄは、上記工程Ｃで得られた酸化ニッケルを解砕する工程である。前工程Ｃにおいては、水酸化ニッケル結晶中の水酸基が離脱して酸化ニッケルとなるが、このとき粒径の微細化が起こると共に、高温の影響で酸化ニッケル粒子同士の焼結が進行する。そこで、工程Ｄにおいて、この焼結部を破壊して酸化ニッケル微粉末を得る。一般的な解砕方法としては、ビーズミルやボールミル等の解砕メディアを用いたものやジェットミル等の解砕メディアを用いないものがあるが、前述したように、解砕メディアを用いることなく解砕を行うことが好ましい。
【００４６】
解砕条件には、特に限定がなく、通常の条件の範囲内での調整により容易に目的とする粒度分布の酸化ニッケル微粉末を得ることができる。これにより、フェライト部品などの電子部品材料として好適な分散性に優れた酸化ニッケル微粉末を得ることができる。
【００４７】
以上の方法により製造される本発明の酸化ニッケル微粉末は、塩素品位及び硫黄品位が低く、比表面積も大きいので、電子部品用の材料として好適である。具体的には、残留塩素品位は１００質量ｐｐｍ以下であり、硫黄品位は３０質量ｐｐｍ以下である。また、比表面積は６ｍ２／ｇ以上であり、１０〜２０ｍ２／ｇの範囲であることが好ましい。
【００４８】
本発明の酸化ニッケル微粉末の製造方法においては、マグネシウム等の第２族元素を添加する工程を含まないので、これらの元素が不純物として含まれることは実質的にない。更に解砕メディアを用いることなく解砕を行う場合はジルコニアも含まれなくなるので、ジルコニア品位及び第２族元素品位を３０質量ｐｐｍ以下にすることができる。
【００４９】
また、本発明の酸化ニッケル微粉末は、レーザー散乱法で測定したＤ９０（粒度分布曲線における粒子量の積算９０％での粒径）が１μｍ以下であることが好ましい。尚、レーザー散乱法で測定したＤ９０は電子部品等の製造時に他の材料と混合されるときに解砕されて小さくなるが、この解砕によって比表面積が大きくなる可能性は低いため、酸化ニッケル微粉末自体の比表面積が大きいことが重要である。
【００５０】
更に、本発明による酸化ニッケル微粉末の製造方法においては、湿式法により製造した水酸化ニッケルを熱処理するため、有害なＳＯｘが発生せず、従って、これを除害処理するための高価な設備も不要であることから、その製造コストも低く抑えることができる。
【実施例】
【００５１】
以下、実施例により本発明を更に詳細に説明するが、本発明はこれらの実施例によってなんら限定されるものではない。尚、実施例及び比較例における塩素品位の分析は、酸化ニッケル微粉末を塩素の揮発を抑制できる密閉容器内にてマイクロ波照射下で硝酸に溶解し、硝酸銀を加えて塩化銀を沈殿させ、沈殿物中の塩素を蛍光Ｘ線定量分析装置（ＰＡＮａｌｙｔｉｃａｌ社製  Ｍａｇｉｘ）を用いて検量線法で評価することによって行った。また、硫黄品位の分析は、硝酸に溶解した後、ＩＣＰ発光分光分析装置（セイコー社製  ＳＰＳ−３０００）によって行った。
【００５２】
酸化ニッケル粒子の粒径はレーザー散乱法により測定し、その粒度分布から積算１０％での粒径Ｄ１０、積算５０％での粒径Ｄ５０、積算９０％での粒径Ｄ９０を求めた。また、比表面積の分析は、窒素ガス吸着によるＢＥＴ法により求めた。
【００５３】
［実施例１］
３Ｌのビーカーに純水と水酸化ナトリウムからなるｐＨ８.５に調整した水酸化ナトリウム水溶液５００ｍＬを準備した。この水溶液にニッケル濃度１２０ｇ／Ｌの塩化ニッケル水溶液と、１２.５質量％の水酸化ナトリウム水溶液とを、ｐＨ８.５となるように調整しながら連続的に添加混合して、水酸化ニッケルの沈殿を生成させた（工程Ａ）。この際、塩化ニッケル水溶液は６ｍＬ／分の速度で添加した。また、液温は６０℃とし、混合は攪拌羽で２００ｒｐｍとした。１Ｌの塩化ニッケル水溶液を添加した後、３時間ほど攪拌を続けながら熟成させた。
【００５４】
その後、濾過と３０分の純水レパルプを４回繰り返して、水酸化ニッケル濾過ケーキを得た。得られた濾過ケーキを８０℃に加熱した０.５１ｍｏｌ／Ｌの水酸化ナトリウム水溶液で加温処理し、残留ナトリウムを低減させるため再度水洗した後、濾過してケーキを得た（工程Ｂ）。
【００５５】
この濾過ケーキを送風乾燥機を用いて大気中にて１１０℃で２４時間乾燥し、水酸化ニッケルを得た。得られた水酸化ニッケル１０ｇを大気焼成炉に供給して、８００℃で３時間熱処理して酸化ニッケルを得た（工程Ｃ）。
【００５６】
次に、得られた酸化ニッケルを、乳鉢で解砕して微細酸化ニッケルを得た。（工程Ｄ）。
【００５７】
得られた酸化ニッケル微粉末は、塩素品位が４０質量ｐｐｍ、硫黄品位が３０ｐｐｍ未満であった。また、比表面積は１１.５ｍ２／ｇ、Ｄ９０は０.６６μｍであった。
【００５８】
［実施例２］
１０ＬのＳＵＳ容器を用いて物量を３倍にする以外は実施例１と同様にして水酸化ニッケルの濾過ケーキを得た（工程Ａ、Ｂ）。
【００５９】
この濾過ケーキを送風乾燥機により大気中にて１１０℃で２４時間乾燥し、水酸化ニッケルを得た。得られた水酸化ニッケル３００ｇを雰囲気焼成炉にて空気を５Ｌ／分の速度で供給して、８００℃で３時間熱処理して酸化ニッケル微粉末を得た（工程Ｃ）。
【００６０】
得られた酸化ニッケル３００ｇをジェットミル粉砕機（栗本鉄工製）にてセパレーター回転数１８０００ｒｐｍ、エア圧０.６ＭＰａにて粉砕した（工程Ｄ）。
【００６１】
得られた酸化ニッケル微粉末は、塩素品位が３０質量ｐｐｍ、硫黄品位が３０ｐｐｍ未満であった。また、比表面積は１７.０ｍ２／ｇ、Ｄ９０は０.６４μｍであった。
【００６２】
［実施例３］
工程Ｃの熱処理温度を８５０℃とした以外は実施例１と同様にして酸化ニッケル微粉末を得た。
【００６３】
得られた酸化ニッケル微粉末は、塩素品位が２０質量ｐｐｍ、硫黄品位が３０ｐｐｍ未満であった。また、比表面積は１０.７ｍ２／ｇ、Ｄ９０は０.３３μｍであった。
【００６４】
［実施例４］
工程Ｂの水酸化ナトリウム濃度を０.２５ｍｏｌ／Ｌとした以外は実施例１と同様にして酸化ニッケル微粉末を得た。
【００６５】
得られた酸化ニッケル微粉末は、塩素品位が１００質量ｐｐｍ、硫黄品位が３０ｐｐｍ未満であった。また、比表面積は１０.１ｍ２／ｇ、Ｄ９０は０.２８μｍであった。
【００６６】
［実施例５］
工程Ｂの水酸化ナトリウム濃度を５.１ｍｏｌ／Ｌとした以外は実施例１と同様にして酸化ニッケル微粉末を得た。
【００６７】
得られた酸化ニッケル微粉末は、塩素品位が２０質量ｐｐｍ、硫黄品位が３０ｐｐｍ未満であった。また、比表面積は９.４ｍ２／ｇ、Ｄ９０は０.３８μｍであった。
【００６８】
［実施例６］
工程Ｃの熱処理温度を８５０℃とした以外は実施例５と同様にして酸化ニッケル微粉末を得た。
【００６９】
得られた酸化ニッケル微粉末は、塩素品位が２０質量ｐｐｍ、硫黄品位が３０ｐｐｍ未満であった。また、比表面積は９.１ｍ２／ｇ、Ｄ９０は０.５５μｍであった。
【００７０】
［実施例７］
工程Ｃの熱処理温度を９００℃とした以外は実施例４と同様にして酸化ニッケル微粉末を得た。
【００７１】
得られた酸化ニッケル微粉末は、塩素品位が１０質量ｐｐｍ、硫黄品位が３０ｐｐｍ未満であった。また、比表面積は７.１ｍ２／ｇ、Ｄ９０は０.２９μｍであった。
【００７２】
［実施例８］
工程Ｂの水酸化ナトリウム濃度を０.５１ｍｏｌ／Ｌとした以外は実施例７と同様にして酸化ニッケル微粉末を得た。
【００７３】
得られた酸化ニッケル微粉末は、塩素品位が１０質量ｐｐｍ、硫黄品位が３０ｐｐｍ未満であった。また、比表面積は９.２ｍ２／ｇ、Ｄ９０は０.３２μｍであった。
【００７４】
［実施例９］
工程Ｂの水酸化ナトリウム濃度を５.１ｍｏｌ／Ｌとした以外は実施例７と同様にして酸化ニッケル微粉末を得た。
【００７５】
得られた酸化ニッケル微粉末は、塩素品位が４２質量ｐｐｍ、硫黄品位が３０ｐｐｍ未満であった。また、比表面積は９.２ｍ２／ｇ、Ｄ９０は０.５４μｍであった。
【００７６】
［比較例１］
水酸化ナトリウム水溶液での加温処理（工程Ｂ）を行わなかった以外は実施例１と同様にして酸化ニッケル微粉末を得た。
【００７７】
得られた酸化ニッケル微粉末は、塩素品位が１００質量ｐｐｍ、硫黄品位が３０ｐｐｍ未満であった。また、比表面積は４.２ｍ２／ｇ、Ｄ９０は０.５５μｍであった。
【００７８】
［比較例２］
水酸化ナトリウム水溶液での処理（工程Ｃ）を室温で行った以外は実施例１と同様にして酸化ニッケル微粉末を得た。
【００７９】
得られた酸化ニッケル微粉末は、塩素品位が９０質量ｐｐｍ、硫黄品位が３０ｐｐｍ未満であった。また、比表面積は３.８ｍ２／ｇ、Ｄ９０は０.８３μｍであった。
【００８０】
［比較例３］
水酸化ナトリウム水溶液での加温処理（工程Ｃ）を５０℃で行った以外は実施例１と同様にして酸化ニッケル微粉末を得た。
【００８１】
得られた酸化ニッケル微粉末は、塩素品位が９０質量ｐｐｍ、硫黄品位が３０ｐｐｍ未満であった。また、比表面積は４.３ｍ２／ｇ、Ｄ９０は１.００μｍであった。
【００８２】
［比較例４］
工程Ｂの水酸化ナトリウム濃度を０.０１ｍｏｌ／Ｌとした以外は実施例１と同様にして酸化ニッケル微粉末を得た。
【００８３】
得られた酸化ニッケル微粉末は、塩素品位が１４０質量ｐｐｍ、硫黄品位が３０ｐｐｍ未満であった。また、比表面積は４.９ｍ２／ｇ、Ｄ９０は０.６８μｍであった。
【００８４】
［比較例５］
工程Ｃの熱処理温度を７００℃とした以外は実施例１と同様にして酸化ニッケル微粉末を得た。
【００８５】
得られた酸化ニッケル微粉末は、塩素品位が９６０質量ｐｐｍ、硫黄品位が３０ｐｐｍ未満であった。また、比表面積は１７.５ｍ２／ｇ、Ｄ９０は０.５μｍであった。
【００８６】
［比較例６〜９］
工程Ｂの水酸化ナトリウム濃度をそれぞれ０.０１、０.０５、０.２５、５.１ｍｏｌ／Ｌとした以外は比較例５と同様にして酸化ニッケル微粉末を得た。
【００８７】
得られた酸化ニッケル微粉末は、塩素品位が５００〜８４０質量ｐｐｍと非常に高くなった。
【００８８】
［比較例１０〜１１］
工程Ｂの水酸化ナトリウム濃度をそれぞれ０.０１、０.０５ｍｏｌ／Ｌとした以外は実施例７と同様にして酸化ニッケル微粉末を得た。
【００８９】
得られた酸化ニッケル微粉末の比表面積はそれぞれ３.５、３.０ｍ２／ｇと小さかった。
【００９０】
［比較例１２］
工程Ｃの熱処理温度を９５０℃とした以外は実施例１と同様にして酸化ニッケル微粉末を得た。
【００９１】
得られた酸化ニッケル微粉末は、塩素品位が１０質量ｐｐｍ、硫黄品位が３０ｐｐｍ未満であった。また、比表面積は６.４ｍ２／ｇ、Ｄ９０は５.９６μｍであった。
【００９２】
上記した実施例１〜９及び比較例１〜１２について、工程Ｂの有無、加温処理の温度、水酸化ナトリウム濃度、焙焼温度及び得られた酸化ニッケル微粉末の比表面積、塩素品位とＤ９０を下記の表１にまとめて示す。
【００９３】
【表１】
2010089988.tif 000002
【００９４】
上記の結果から分るように、全ての実施例において、塩素品位は１００質量ｐｐｍ以下となっている。また、不純物である硫黄を含んだ原料を使用していないため、いずれの実施例においても、硫黄品位は３０質量ｐｐｍ未満となっている。更に、比表面積が６ｍ２／ｇ以上と非常に大きくなっており、微細な酸化ニッケル微粉末が得られていることが分る。
【００９５】
一方、比較例１〜３では、水酸化ナトリウム水溶液中での加温処理を行わなかったか、行ってもその温度が６５℃未満であったため、比表面積が４ｍ２／ｇ程度と実施例と比較すると非常に小さくなっているとともに、塩素品位が９０〜１００質量ｐｐｍと実施例より高くなる傾向にあることが分る。比較例４、１０、１１では水酸化ナトリウムの濃度が低すぎるために比表面積が小さくなることが分る。比較例５〜９では焙焼温度が適切でないため、塩素品位が５００〜９６０質量ｐｐｍと実施例より高くなることが分る。比較例１２も焙焼温度が適切でないため、Ｄ９０が５.９６μｍと大きくなり微粉末が得られないことが分る。